FR 2664154 A1 19920110 FR 8912816 A 19890926 TITRE Procédé de mise en forme d'un moule support de cuisson réalisé en métal pur ou alliage précieux laminé ,plissé,pelable pour mouler intimement une concavité et ou une convexité d'une dent naturelle sur sur simple maître modèle. Indication domaine technique Confection de moules en métal mou laminé ,plissé,supportant une cuisson moyenne ou haute température I050 Cent. Le moule ainsi formé dans toute forme complexe servira à la cuisson d'une pâte crue de porcelaine à usage dentaire; la pièce obtenue épousera intimement la concavité et ou convexité de la restauration d'une dent naturelle ou d'une réparation de dent ou bridge en porcelaine. Indication état technique antérieur Confection de duplicatas du maître modèle par moulage pour obtenir une coulée de revêtement réfractaire reproduisant le maître modèle éventuellement rectifié . Ce modèle de réfractaire devra être soumis à une ou deux précuisson dans un four subir un traitement Hydratant avant cuisson de pâte crûe de porcelaine.La désintégration de ce réfractaire par grattage ,sablage risque d'endommager la la pièce cuite par fracture . L'essai sur mattre modèle et dans la bouche du patient étant impossible La cuisson reste avec des lacunes dans l'intrados la chaieur pénétrant mal à travers la masse du réfractaire ,la porcelaine risque d'être insufisament cuite et aussi comporter des pores et fissures dûes à une mauvaise Hydratation du réfractaire et pouvant par la suite occasionner des fractures après la pose malgré la vitrification . La teinte et la forme finale seront difficilement appréciables pendant les étapes d'élaboration et de finition par la multiplexité des étapes de transfert combiné avec le maître modèle. EXPOSE de l'INVENTION La réalisation de restauration de cavités complexes dentaires par un apport de porcelaine esthétique cuite sera facilité dans le temps de fabrication en utilisant un moule de cuisson en métal pur précieux ou alliage de métal précieux laminé ,plissé d'une faible épaisseur de O, 02 millimètre ou avoisinant plus ou moins cette dimension. Catte préforme ou moule de cuisson sera matriçée ,étampée sur le Maître modèle directement ,en plâtre dur,epoxy ,résine ou mème réfractaire en quelques secondes sans détérioration pour mouler une concavité et ou une convexité préalablement mise de dépouille ou comblement des parties rétentives gènant l'insertion ou la désinsertion du moule. Cette feuille emboutie ,matriçée,étampée à l'aide d'un emboutissoir à pâte molle compressible à haute définition ,grâce à son plissage dans les deux sens formera un moule parfait de cuisson sans risqes de perçer, déchirer ou déformer,il sera suffisament rigide pour subir une manipulation et des cuissons répétées de pâte crue de porcelaine .Elle sera retirée par pelage à l'aide d' une pince de Brucelles sans difficultés. La solution nouvelle apportée et les avantages résident dans le temps gagné par le technicien en rapport de la complexité des moulages pour l'élaboration d'un moule réfractaire assujetti à des imprécisions dûes aux manipulations de doublage et de contre empreinte. L'absence d'attente et de préchauffe avant cuisson ,aussi la propreté du procédé ne comportant pas de silice libre ,produit réputé dangereux,pour les poumons à l'occasion de la préparation du modèle de réfractaire. La teinte sera magnifiée par une cuisson égale de la pâte crue de porcelaine sur son intrados comme sur sa face à la mème température excluant la formation de pores et fissures nuisibles à de telles restaurations. La facilité de controle à même sur le maître modèle ou dans la bouche de la forme ,couleur, contacts, aussi la possibilité de retouches par un nouveau passage au four pour correction de contacts de teinte forme. La technique de ce procédé ne posera aucun problème émanant de la technique antérieure utilisant le revêtement réfractaire comme moule. Le progrès et la nouveauté réalisés par ce procédé ouvrent dans l'industrie un créneau de fabrication pour réalisations de moulages de petites pièces complexes directement devant subir une cuisson sans déformations et sans duplicatas et contre empreinte Exposé détaillé du procédé Le procédé de réalisation de moules de cuisson en métaux précieux ou alliages laminés et plissés facilite la réalisation de couronnes ,inlays, onlays en porcelaine cuite par déformation d'une feuille d'éaisseur de 0, 02 millimètre à l'aide d'un emboutisseur à pâte molle. FIG q ET 2 celui çi sera composé d'une matrice creuse contenant la pâte dans laquelle sera incrusté le die du maître modèle ,la feuille ainsi plissée sera déposée sur le die ;;légèrement celle çi sera comprimée à l'aide des doigts sans effort.iln tube de latex sera roulé et déposé sur la feuille plissée ainsi qu'un film de polyéthylène séparateur des masses de pâte un piston creux de mèmes dimensions internes dont est pourvue la cavité identique de la matrice sera rempli de pâte à haute définition et compressible par pression mécanique ,par choc manuel . FIG 3 La matrice et son piston seront à jeu contrôlé et positionnés dans une bague assurant un guidage précis :la bague s'insérant précisément dans la matrice . Le piston sera positionné en légère pression sur le die et à l'aide d'un marteau comportant un embout de plomb ou de corne précédé d'une masse métallique perpendiculaire au manche un choc sera porté sur la partie supérieure du piston. La. feuille plissée sous effet de la pression se détendra naturellement et épousera intimement la concavité et ou la convexité du die contenu dans la matrice sans risque de se briser ,percer,déformer, conservera une épaisseur uniforme sauf à l'endroit des replis résiduels,le moule ainsi obtenu suffisament rigide sera désinséré et subira un recuit à I000 Découpé à I M/M des bords de la préparation une languette sera ménagée pour la manipulation avec une pince de brucelles,les bords découpés seront brunis à l'aide d'un brunissoir en verre Le travail de montage de la pâte crûe de porcelaine commencera sans précautions spéciales ,le moule rempli sera désinséré et cuit selon les températures d'usage du fabricant .Après cuisson ,retouches apport de pâte pour rectifier des formes,des contacts ,la teinte éventuellement une ou plusieurs cuissons seront possibles et aussi dans l'état un essai tout autant sur le maître modèle et en bouche par le praticien dentaire. Le pelage du moule se fera sans difficultés après passage de celui çi contenant la pièce de porcelaine dans un appareil à Ultra sons dont les propriétés connues faciliteront l'accès de la pince de brucelles. La feuille plissée détendue sous l'effet des ultra sons exercés dans une cuve contenant de l'eau produisant un effet mécanique décolleront celle çi et supprimeront l'effet d'adhésion à la porcelaine et la tension superficielle. La réalisation d'une feuille de métal pur précieux ou alliage précieux de faible épaisseur 0, 02 M/M plissée dans sa largeur aussi dans sa longueur sera facilité à l'aide d'une machine à plisser industrielle ou artisanale pour être utilisée dans ce procédé de matriçage ,étampage La largeur des plis doit être régulière pour répondre aux conditions de ce procédé. Indication de la manière dont l'invention est susceptible industrielle; Création de préformes individuelles en métal pur précieux ou alliage précieux laminé et plissé et formé déjà pour épouser des concavités et ou convexités de formes définies pour l'art dentaire ou le moulage direct de petites pièces pour cuisson de matériaux à moyenne et haute température avoisinant les I000 centigrade er;re embouties ,etampées. L'usage de ce procédé évitant les moulages successifs dûs à l'emploi d'un revêtement réfractaire apportera rapidité de confection et grande précision dans les incrustations de très petites tailles Ces moules de métaux purs et alliages précieux peuvent être récupérés pour être fondus et transformés à nouveau en feuilles laminées. Revendications. Restauration en porcelaine par moulage de cavités de dents ou couronnes totales ou partielles naturelles ou réparation de couronnes ou bridges en porcelaine scellés dans la bouche du patient à l'aide d'un emboutissage ,étampage de feuille de métal pur ou alliage précieux de faible épaisseur 0, 02 M/M plus ou moins servant de moule de cuisson 7 Ce procédé est caractérisé par un plissage couché dans le sens de la longueur puis dans le sens de la largeur réduisant la surface de la feuille de métal précieux ou alliage afin de la détendre à l'aide In'un emboutissoir et former ainsi un moule de cuisson pour la pâte crûe de porcelaine ,ce moule épousera aussi bien une concavité et ou convexité ce moule sera pelable. 2 L'emboutissage ou étampage sera caractérisé par l'usage de tous matériaux usuels :Plâtre ,epoxy,résine réfractaire à titre de maître modèle et die de formage contenu par la matrice la pâte utilisée sera caractérisée par une haute définition,compre ssible utilisée avec un tube de latex roulé et un film de polyéthylène sépale teur des masses de pâte contenue dans la matrice et le piston pouvant être déformés par un choc manuel ou nmécanique. 3 la feuille de métal pur ou alliage précieux laminée et plissée objet du présent procédé sera pelable grâce à sa faible épaisseur avoisinant les 0, 02 millimètres 4 Procédé selon la revendication 1 caractérisé par l'emploi et le plissage d'une feuille de métal pur ou alliage de métaux précieux de faible épaisseur possédant la qualité d'étirement sans déchirures ni déformations formant un moule de cuisson suffisament rigide.